(57)【要約】  低比重にもかかわらず、研磨パッドとして好適な硬度と弾性を有するポリウレタン発泡体、及びそれを用いてなる研磨パッドを提供すること。  （Ａ）ポリイソシアネートと（Ｂ）ポリオールと（Ｃ）分子量が４００以下の鎖延長剤と（Ｄ）水とを含有する配合組成物を反応させて得られ、配合組成物中に、（Ａ）成分として、ＭＤＩが主成分として配合されてなり、該ＭＤＩの配合量が、（Ａ）、（Ｂ）及び（Ｃ）の各成分の合計重量を１００重量部としたときに、４５〜７０重量部である。【特許請求の範囲】
【請求項１】
（Ａ）ポリイソシアネートと（Ｂ）ポリオールと（Ｃ）分子量が４００以下の多価アルコール系の鎖延長剤と（Ｄ）水とを含有する配合組成物を反応させることにより得られるポリウレタン発泡体であって、
前記配合組成物中に、前記（Ａ）成分として、ジフェニルメタンジイソシアネート（ＭＤＩ）が主成分として配合されてなり、該ＭＤＩの配合量が、前記（Ａ）、（Ｂ）及（Ｃ）の各成分の合計重量を１００重量部としたときに、４５〜７０重量部であることを特徴とするポリウレタン発泡体。
【請求項２】
前記（Ｂ）成分として、数平均分子量が１５００以上で、平均官能基数が２以上の、ポリエステルポリオール、ポリカーボネートポリオールおよびポリテトラメチレンエーテルグリコールのうち少なくとも１種が主成分として配合されてなる、請求項１記載のポリウレタン発泡体。
【請求項３】
前記（Ｂ）成分として、数平均分子量が２５００以上で、平均官能基数が３以上の、末端にエチレンオキシドを付加させたポリプロピレングリコールが主成分として配合されてなる、請求項１記載のポリウレタン発泡体。
【請求項４】
前記（Ｃ）成分として、ジエチレングリコール、エチレングリコールおよび１，３−プロパンジオールのうち少なくとも１種が含有されている、請求項１〜３のいずれか記載のポリウレタン発泡体。
【請求項５】
前記配合組成物の反応を密閉金型内で行うにあたり、該密閉金型１００容量部あたり前記配合組成物を１０〜８０重量部注入することを特徴とする、請求項１〜４のいずれか記載のポリウレタン発泡体の製造方法。
【請求項６】
請求項１〜４のいずれか記載のポリウレタン発泡体からなる研磨パッド。
【発明の詳細な説明】
【技術分野】
【０００１】
本発明は、ポリウレタン発泡体及びそれを用いた研磨パッドに関するものである。
【背景技術】
【０００２】
シリコンウェーハ等の半導体基板や、レンズ等の光学部材、磁気ヘッド，ハードディスク等の電子材料は、製品に対する要求精度が高いため、その製造過程において表面を研磨・平滑化することが必須である。かかる研磨用の装置は一般的に、被研磨物を保持する研磨ヘッド、被研磨物の研磨処理を行うための研磨パッド、前記研磨パッドを保持する研磨定盤から構成されている。そして、研磨剤と薬液からなる研磨スラリーを用いて、被研磨物と研磨パッドを相対運動させることにより、被研磨物表面の突起，凹凸部分を除去し、被研磨物を平滑にするものである。その際、使用する研磨パッドには、製品に欠陥を出さないための特性として、高硬度と高弾性を有することが求められる。【０００３】
従来から、上記の要求特性を満足させるため、ポリイソシアネートとしてトリレンジイソシアネート（ＴＤＩ）と、ポリオールとしてポリテトラメチレンエーテルグリコール（ＰＴＭＧ）とを反応させて得られたプレポリマーに、硬化剤として３，３’−ジクロロ−４，４’−ジアミノジフェニルメタン（ＭＯＣＡ）及び発泡粒子，空気，水等を配合してウレタン組成物とし、このウレタン組成物を発泡化させてプレポリマーを鎖延長させることにより製造されるポリウレタン発泡体、及び該発泡体を用いた研磨パッドが開示されている（特許文献１、２参照）。
【先行技術文献】
【特許文献】
【０００４】
【特許文献１】特開２０００−１７８３７４号公報
【特許文献２】特許第３６８５０６４号公報
【発明の概要】
【発明が解決しようとする課題】
【０００５】
このように、研磨パッドには、品質特性として高硬度と高弾性が通常要求されるが、最近では、低比重（例えば、０．６以下）にもかかわらず、従来と同程度の硬度が必要とされるなど要求される品質特性がより高度化している。しかし、このような品質特性は従来の研磨パッドでは実現できなかった。また、研磨パッドの品質特性としては、上記の他、高い耐摩耗性も要求される。【０００６】
したがって、本発明は、低比重にもかかわらず、研磨パッドとして好適な硬度と弾性を有するポリウレタン発泡体、及びそれを用いてなる研磨パッドを提供することを主たる課題とする。さらに、本発明は、上記の課題に加えて、従来のＭＯＣＡ系ポリウレタン発泡体と同等の耐摩耗性を有するポリウレタン発泡体、及びそれを用いてなる研磨パッドを提供することを課題とする。
【課題を解決するための手段】
【０００７】
本発明者らは、ポリイソシアネートとしてジフェニルメタンジイソシアネート（ＭＤＩ）を用い、ポリオールとして特定のポリプロピレングリコールを用い、さらに鎖延長剤及び水を用いる配合組成物において、前記ＭＤＩの含有量を特定範囲に設定することで、前記課題が解決できることを見出すとともに、使用し得るポリオールを種々検討し、本発明を完成した。【０００８】
すなわち、本発明の要旨は以下のとおりである。
〔１〕  （Ａ）ポリイソシアネートと（Ｂ）ポリオールと（Ｃ）分子量が４００以下の多価アルコール系の鎖延長剤と（Ｄ）水とを含有する配合組成物を反応させることにより得られるポリウレタン発泡体であって、
前記配合組成物中に、前記（Ａ）成分として、ジフェニルメタンジイソシアネート（ＭＤＩ）が主成分として配合されてなり、該ＭＤＩの配合量が、前記（Ａ）、（Ｂ）及（Ｃ）の各成分の合計重量を１００重量部としたときに、４５〜７０重量部であることを特徴とするポリウレタン発泡体、
〔２〕  前記（Ｂ）成分として、数平均分子量が１５００以上で、平均官能基数が２以上の、ポリエステルポリオール、ポリカーボネートポリオールおよびポリテトラメチレンエーテルグリコールのうち少なくとも１種が主成分として配合されてなる、前記〔１〕記載のポリウレタン発泡体、
〔３〕  前記（Ｂ）成分として、数平均分子量が２５００以上で、平均官能基数が３以上の、末端にエチレンオキシドを付加させたポリプロピレングリコールが主成分として配合されてなる、前記〔１〕記載のポリウレタン発泡体、
〔４〕  前記（Ｃ）成分として、ジエチレングリコール、エチレングリコールおよび１，３−プロパンジオールのうち少なくとも１種が含有されている、前記〔１〕〜〔３〕のいずれか記載のポリウレタン発泡体、
〔５〕  前記配合組成物の反応を密閉金型内で行うにあたり、該密閉金型１００容量部あたり前記配合組成物を１０〜８０重量部注入することを特徴とする、前記〔１〕〜〔４〕のいずれか記載のポリウレタン発泡体の製造方法、
〔６〕  前記〔１〕〜〔４〕のいずれか記載のポリウレタン発泡体からなる研磨パッド。
【発明の効果】
【０００９】
前記〔１〕，〔２〕記載の発明によれば、低比重にもかかわらず、研磨パッドとして好適な硬度と弾性を有するポリウレタン発泡体を提供することができる。
前記〔３〕記載の発明によれば、前記〔１〕，〔２〕記載の発明の効果に加えて、従来のＭＯＣＡ系ポリウレタン発泡体と同等の耐摩耗性を有するポリウレタン発泡体を提供することができる。
前記〔４〕記載の発明によれば、前記〔１〕〜〔３〕記載の発明の効果に加えて、平均気泡径がより微小化されたポリウレタン発泡体を提供することができる。
前記〔５〕記載の発明によれば、密閉金型への配合組成物の注入量を変えるだけで、比重が０．１〜０．８の範囲にあるポリウレタン発泡体を容易に製造することができる。
前記〔６〕記載の発明によれば、前記〔１〕〜〔４〕の効果を有する研磨パッドを提供することができる。
【図面の簡単な説明】
【００１０】
【図１】実施例３で得られたポリウレタン発泡シートの走査型電子顕微鏡写真。
【図２】実施例１８で得られたポリウレタン発泡シートの走査型電子顕微鏡写真。
【発明を実施するための形態】
【００１１】
本発明のポリウレタン発泡体は、上述したように、（Ａ）ポリイソシアネートと（Ｂ）ポリオールと（Ｃ）分子量が４００以下の多価アルコール系の鎖延長剤と（Ｄ）水とを含有する配合組成物を反応させることにより得ることができ、前記配合組成物中に、前記（Ａ）成分として、ＭＤＩが主成分として配合されてなり、該ＭＤＩの配合量が、前記（Ａ）、（Ｂ）及び（Ｃ）の各成分の合計重量を１００重量部としたときに、４５〜７０重量部であることを特徴とする。
【００１２】
本発明においてポリウレタン発泡体は、いわゆるワンショット法、および（Ａ）成分と（Ｂ）成分（必要に応じて少量の（Ｃ）成分）から成るイソシアネート末端ウレタンプレポリマーを合成し、これに（Ｃ）成分（プレポリマーの合成に（Ｃ）成分を使用したときは、残りの（Ｃ）成分）、（Ｄ）成分等を反応させるプレポリマー法のどちらでも製造することができるが、（Ｂ）成分として、後述する数平均分子量が２５００以上で、平均官能基数が３以上の、末端にエチレンオキシドを付加させていないポリプロピレングリコールを主成分とする場合は、研磨パッドとして好適な硬度と弾性を発揮させるため、プレポリマー法で製造することが好ましい。なお、ポリウレタン発泡体の具体的な製造方法は後述する。
【００１３】
本発明の原料成分である（Ａ）ポリイソシアネートは、蒸気圧が低く、毒性が少ない点で、ＭＤＩが好ましい。このようなＭＤＩとしては、ジフェニルメタンジイソシアネ−ト（ピュアＭＤＩ）、ポリメチレンポリフェニレンポリイソシアネ−ト（ポリメリックＭＤＩ）およびこれらの変性物が挙げられ、これらは単独で又は２種以上を併用して使用することができる。上記変性物としては、例えばウレタン変性物、カルボジイミド変性物、アロファネート変性物、ウレア変性物、ビューレット変性物、イソシアヌレート変性物、オキサゾリドン変性物等が挙げられる。これらの中では、カルボジイミド変性物（以下、「カルボジイミド変性ＭＤＩ」という）が、常温で液状で、粘度が低く、取り扱いが容易である点で好適に使用できる。
【００１４】
このようなＭＤＩは市販品が容易に入手でき、ピュアＭＤＩとしては、例えば、コスモネートＰＨ(三井化学ウレタン社製)、ミリオネートＭＴ(日本ポリウレタン工業社製)等が挙げられ、ポリメリックＭＤＩとしては、例えば、コスモネートＭ−１００、コスモネートＭ−２００(ともに三井化学ウレタン社製)、ミリオネートＭＲ１００、ミリオネートＭＲ２００(ともに日本ポリウレタン工業社製)等が挙げられ、カルボジイミド変性ＭＤＩとしては、例えば、コスモネートＬＬ(三井化学ウレタン社製)、ミリオネートＭＴＬ(日本ポリウレタン工業社製) 、ＳＢＵ０６３２(住化バイエルウレタン社製)等が挙げられる。
【００１５】
本発明では、（Ａ）成分として上記ＭＤＩを主成分とするが、脂肪族ジイソシアネート、脂環族ジイソシアネート、芳香族ジイソシアネート、芳香脂肪族ジイソシアネートなど他のポリイソシアネートも併用することができる。脂肪族ジイソシアネートとしては、例えば、ヘキサメチレンジイソシアネート(ＨＤＩ：日本ポリウレタン工業社製)、２，２，４−トリメチルヘキサメチレンジイソシアネート、２，４，４−トリメチルヘキサメチレンジイソシアネート、リジンジイソシアネート、２−メチルペンタン−１，５−ジイソシアネート、３−メチルペンタン−１，５−ジイソシアネート等が挙げられる。脂環族ジイソシアネートとしては、例えば、イソホロンジイソシアネート(デスモジュールＩ：住化バイエルウレタン社製)、水添キシリレンジイソシアネート(タケネート６００：三井化学ウレタン社製)、４，４’−ジシクロヘキシルメタンジイソシアネート(デスモジュールＷ：住化バイエルウレタン社製)、１，４−シクロヘキサンジイソシアネート、メチルシクロヘキシレンジイソシアネート、１，３−ビス（イソシアネートメチル）シクロヘキサン等が挙げられる。芳香族ジイソシアネートとしては、例えば、トリレンジイソシアネート（コロネートＴ−１００，８０，６５：日本ポリウレタン工業社製）、１，５−ナフタレンジイソシアネート(コスモネートＮＤ：三井化学ウレタン社製)、キシリレンジイソシアネート(タケネート５００：三井化学ウレタン社製)、１，３−フェニレンジイソシアネート、１，４−フェニレンジイソシアネート等が挙げられる。芳香脂肪族ジイソシアネートとしては、例えば、ジアルキルジフェニルメタンジイソシアネート、テトラアルキルジフェニルメタンジイソシアネート、α，α，α，α−テトラメチルキシリレンジイソシアネート等が挙げられる。
【００１６】
本発明の原料成分である（Ｂ）ポリオールは、上記（Ａ）成分との組み合わせにおいて、製造されるポリウレタン発泡体が研磨パッドとして好適な硬度と弾性を示す点で、数平均分子量が１５００以上で、平均官能基数が２以上の、ポリエステルポリオール、ポリカーボネートポリオールおよびポリテトラメチレンエーテルグリコールを当該（Ｂ）成分の主成分として配合することが好ましい。
【００１７】
ポリエステルポリオールは、以下に挙げるグリコール類やエーテル類と２価のカルボン酸やカルボン酸無水物とを脱水縮合させる等により得られるものである。ここでは、本発明に使用可能なポリエステルポリオールの作製に使用される具体的な化合物を挙げる。先ず、飽和もしくは不飽和のグリコール類としては、例えば、エチレングリコール、ジエチレングリコール、トリエチレングリコール、１，２−プロパンジオール、１，３−プロパンジオール、１，３−ブタンジオール、１，４−ブタンジオール、ネオペンチルグリコール、ペンタンジオール、３−メチル−１，５−ペンタンジオール、１，６−ヘキサンジオール、オクタンジオール、１，４−ブチンジオール、ジプロピレングリコール等の各種グリコール類が挙げられる。また、エーテル類としては、例えば、ｎ−ブチルグリシジルエーテル、２−エチルヘキシルグリシジルエーテル等のアルキルグリシジルエーテル類、バーサティック酸グリシジルエステル等のモノカルボン酸グリシジルエステル類が挙げられる。また、２価のカルボン酸や酸無水物としては、例えば、アジピン酸、マレイン酸、フマル酸、無水フタル酸、イソフタル酸、テレフタル酸、コハク酸、しゅう酸、マロン酸、グルタル酸、ピメリン酸、アゼライン酸、セバシン酸、スベリン酸等の二塩基酸またはこれらに対応する酸無水物やダイマー酸、ひまし油およびその脂肪酸等が挙げられる。これらを用いて脱水縮合により得られるポリエステルポリオール類の他に、環状エステル化合物を開環重合して得られるポリエステルポリオール類も挙げられる。
【００１８】
本発明に使用し得るポリエステルポリオールは市販品が容易に入手でき、例えば、３−メチル−１，５−ペンタンジオールとアジピン酸とを脱水縮合させたポリ[３−メチル−１，５−ペンタンジオール]−ａｌｔ−（アジピン酸）]（クラレポリオールＰ２０１０、クラレ社製）等が挙げられる。
【００１９】
ポリカーボネートポリオールは、一般に多価アルコールとジメチルカーボネートとの脱メタノール縮合反応、多価アルコールとジフェニルカーボネートの脱フェノール縮合反応、または、多価アルコールとエチレンカーボネートの脱エチレングリコール縮合反応などの反応を経て生成される。これらの反応で使用される多価アルコールとしては、例えば、１，６−ヘキサンジオール、ジエチレングリコール、トリエチレングリコール、プロピレングリコール、１，３−ブタンジオール、１，４−ブタンジオール、ネオペンチルグリコール、ペンタンジオール、３−メチル−１，５−ペンタンジオール、オクタンジオール、１，４−ブチンジオール、ジプロピレングリコール、トリプロピレングリコール、ポリテトラメチレンエーテルグリコール等の飽和もしくは不飽和の各種グリコール類、１，４−シクロヘキサンジグリコール、１，４−シクロヘキサンジメタノールなどの脂環族グリコール等が挙げられる。
【００２０】
本発明に使用し得るポリカーボネートポリオールは市販品が容易に入手でき、例えば、１，６−ヘキサンジオールを主成分とした共重合体（ＰＥＳ−ＥＸＰ８１５、日本ポリウレタン工業社製）等が挙げられる。
【００２１】
ポリテトラメチレンエーテルグリコールとしては、例えば、エチレングリコール、ジエチレングリコール、プロピレングリコール、ジプロピレングリコール、グリセリン、トリメチロールプロパン、ネオペンチルグリコール等の多価アルコールの１種又は２種以上にテトラヒドロフランを開環重合により付加して得られるものが挙げられる。これらの環状エーテルは単独で又は２種以上を併用して使用することができ、さらに上記環状エーテルを２種以上使用した共重合体も使用可能である。例えば、テトラヒドロフランとネオペンチルグリコールの共重合体（ＰＴＸＧ−１８００、旭化成社製）等が挙げられる。
【００２２】
また、本発明の原料成分である（Ｂ）ポリオールは、上記（Ａ）成分との組み合わせにおいて、製造されるポリウレタン発泡体が研磨パッドとして好適な硬度と弾性を示すとともに、従来のＭＯＣＡ系ポリウレタン発泡体と同等の耐摩耗性を示す点で、数平均分子量が２５００以上、好ましくは３０００以上で、平均官能基数が３以上の、末端にエチレンオキシドを付加させたポリプロピレングリコール（以下、このような特定のポリプロピレングリコールを「ＥＯ付加ＰＰＧ」という場合がある）を当該（Ｂ）成分の主成分として配合することが好ましい。エチレンオキシド含量は、ポリオール中、５〜３０重量％が好ましく、５〜２５重量％がより好ましい。このような特定の（Ｂ）ポリオールは市販品が容易に入手でき、例えば、アクトコールＥＰ３０３３（三井化学ウレタン社製）、ＰＲＥＭＩＮＯＬ７００３（旭硝子社製）、ＰＲＥＭＩＮＯＬ７００１（旭硝子社製）、アデカポリエーテルＡＭ３０２（旭電化社製）等を挙げることができる。
【００２３】
さらに、本発明の原料成分である（Ｂ）ポリオールは、上記（Ａ）成分との組み合わせにおいて、製造されるポリウレタン発泡体が研磨パッドとして好適な硬度と弾性を示す点で、数平均分子量が２５００以上で、平均官能基数が３以上の、末端にエチレンオキシドを付加させていないポリプロピレングリコール（以下、このような特定のポリプロピレングリコールを「ＥＯ未付加ＰＰＧ」という場合がある）を当該（Ｂ）成分の主成分として配合することが好ましい。このような特定の（Ｂ）ポリオールは市販品が容易に入手でき、例えば、アデカポリエーテルＧ３０００（旭電化社製）等を挙げることができる。
【００２４】
本発明で（Ｂ）成分の主成分として使用し得る化合物は、上述したように数平均分子量が１５００以上で、平均官能基数が２以上の、ポリエステルポリオール、ポリカーボネートポリオールおよびポリテトラメチレンエーテルグリコールのうち少なくとも１種；ＥＯ付加ＰＰＧ；およびＥＯ未付加ＰＰＧ；から選択されるが、これらのうち、耐加水分解性、価格等の点で、ＥＯ付加ＰＰＧとＥＯ未付加ＰＰＧが好ましい。また、ＥＯ付加ＰＰＧとＥＯ未付加ＰＰＧとでは、後述するようにポリウレタン発泡体の製造時にワンショット法を適用できる点で、ＥＯ付加ＰＰＧが好ましい。
【００２５】
本明細書において「研磨パッドとして好適な硬度」とは、製造されたポリウレタン発泡体を厚み１．５ｍｍにスライスしたポリウレタン発泡シートを供試体として、硬度計で測定したときのＡ型硬度が、８０°Ａ以上の値を示すものをいう。このような硬度とすることにより、研磨時において被研磨物の表面をより平坦化しやすくなる。また、「研磨パッドとして好適な弾性」とは、製造されたポリウレタン発泡体を厚み１．５ｍｍにスライスしたポリウレタン発泡シートを供試体として、該供試体を二つ折りにしたときに、折り曲げ部分に割れが生じないものをいう（以下、上記の試験を「１８０°屈曲試験」という）。さらに、「従来のＭＯＣＡ系ポリウレタン発泡体と同等の耐摩耗性」とは、製造されたポリウレタン発泡体を厚み１．５ｍｍにスライスしたポリウレタン発泡シートを供試体として、ＪＩＳ  Ｋ  ７２０４に準拠した摩耗試験を行ったときの摩耗量が従来のＭＯＣＡ系ポリウレタン発泡体で得られた摩耗量と同等であることをいう。このような耐摩耗性を備えることで、研磨パッドの寿命を従来品と同程度にすることができる。
【００２６】
本発明の原料成分である（Ｃ）鎖延長剤は分子量が４００以下の多価アルコールである。このような鎖延長剤としては、例えば、エチレングリコール、プロピレングリコール、１，３−プロパンジオール、１，３−ブタンジオール、１，４−ブタンジオール、１，５−ペンタンジオール、３−メチル−１，５−ペンタンジオール、１，６−ヘキサンジオール、ジエチレングリコール、トリエチレングリコール、テトラエチレングリコール、ジプロピレングリコール、トリプロピレングリコール、ポリエチレングリコール、１，８−オクタンジオール、１，９−ノナンジオール等の直鎖脂肪族グリコール；ネオペンチルグリコール、３−メチル−１，５−ペンタンジオール、２メチル−１，３−プロパンジオール、２−ブチル−２−エチル−１，３−プロパンジオール、２−メチル−１，８−オクタンジオール等の脂肪族分岐グリコール；１，４−シクロヘキサンジオール、１，４−シクロヘキサンジメタノール、水添加ビスフェノールＡ等の脂環族グリコール；グリセリン、トリメチロールプロパン、トリブチロールプロパン、ペンタエリスリトール、ソルビトール等の多官能グリコール；が挙げられ、これらは単独で又は２種以上を併用して使用することができ、さらに２種以上の共重合体として使用することもできる。これらのうちでは、製造されるポリウレタン発泡体の平均気泡径がより微小化され、研磨パッドとしてより好適な特性を示す点で、エチレングリコール、ジエチレングリコール、１，３−プロパンジオールが好ましい。
【００２７】
本明細書において「平均気泡径」とは、製造されたポリウレタン発泡体を厚み１．５ｍｍにスライスしたポリウレタン発泡シートを供試体として、走査型電子顕微鏡を使用し、上記供試体の断面を倍率２００倍で観察した写真を画像処理装置で解析し、写真中に存在する全ての気泡径を平均した値をいう。上記ポリウレタン発泡体を研磨パッドとして用いるには、平均気泡径が好ましくは１００μｍ以下であり、より好ましくは９０μｍ以下である。このような平均気泡径とすることで、研磨における気泡縁部を原因とした研磨物の端部分の過剰研磨（いわゆるＲ化、またはフチダレ現象）を抑制できるので、ひいては被研磨物表面の平坦部面積が増大することから、被研磨物におけるデバイスチップなどの収率の向上が図れる。
【００２８】
本発明に係るポリウレタン発泡体は、上記（Ａ）ポリイソシアネート、上記（Ｂ）ポリオール、上記（Ｃ）鎖延長剤および（Ｄ）発泡剤としての水を混合してなる配合組成物を反応させることにより製造される。
【００２９】
上記（Ａ）ポリイソシアネートの配合割合は、製造されるポリウレタン発泡体が研磨パッドとして好適な硬度と弾性を示す点で、（Ａ）、（Ｂ）及び（Ｃ）の各成分の合計重量を１００重量部としたとき、４５〜７０重量部の範囲になるように配合することが好ましい。
【００３０】
また、（Ｂ）ポリオールの配合割合は、（Ａ）、（Ｂ）及び（Ｃ）の各成分の合計重量を１００重量部としたとき、１０〜５０重量部の範囲になるように配合することが好ましい。上記の範囲で（Ｂ）成分を配合すると、（Ａ）成分との組み合わせにおいて、製造されるポリウレタン発泡体が研磨パッドとして好適な硬度と弾性を示すようになる。（Ｄ）水の配合割合は、（Ａ）、（Ｂ）及び（Ｃ）の各成分の合計重量を１００重量部としたとき、０．０１〜０．５重量部の範囲に設定することが好ましい。
【００３１】
イソシアネート基／水酸基の当量比（ＮＣＯ基／ＯＨ基）は好ましくは０．８〜１．２であり、より好ましくは０．９〜１．１である。
【００３２】
上記配合組成物は、上記（Ａ）〜（Ｄ）の成分の他に、触媒、整泡剤、酸化防止剤、老化防止剤、充填剤、可塑剤、着色剤、防黴剤、抗菌剤、難燃剤、紫外線吸収剤等、ポリウレタン発泡体の技術分野で公知の添加剤を含有していてもよい。ただし、硬化剤として汎用されているＭＯＣＡは配合しないことが望ましい。
【００３３】
触媒としては、例えば、オクタン酸スズ、ナフテン酸スズ、ジブチルスズジラウレート、オクタン酸亜鉛等の有機酸とＳｎ、Ｃｏ、Ｎｉ、Ｆｅ、Ｚｎ、Ｐｂ等からなる金属触媒（樹脂化触媒ともいう）や、トリエチルアミン、ジメチルシクロヘキシルアミン、１，４−ジアザビシクロ［２．２．２］オクタン、１，５−ジアザビシクロ［４．３．０］ノナ−５−エン、１，８−ジアザビシクロ［５．４．０］ウンデカ−７−エン、ジエチルベンジルアミン等のアミン触媒（泡化触媒ともいう）等を併用することができる。金属触媒としては、例えば、「アデカスタブ４６５Ｅ（旭電化工業社製）が利用可能であり、アミン触媒としては、例えば、ＤＡＢＣＯ３３ＬＶ（エアープロダクツジャパン社製）が利用可能である。整泡剤としては、例えば、各種ポリエーテル変性シリコーン等、発泡ポリウレタンの技術分野で公知のシリコーン整泡剤が使用でき、例えば、ＳＨ１９３（東レ・ダウコーニング社製）が利用可能である。
【００３４】
続いて、ポリウレタン発泡体の製造方法について説明する。ワンショット法としては、例えば、（１）密閉金型内に、（Ａ）ポリイソシアネート、（Ｂ）ポリオール、（Ｃ）鎖延長剤、（Ｄ）水および必要に応じて上記添加剤を入れ、ミキサー等で混合して得られる配合組成物を発泡させる方法；（２）（Ｂ）ポリオール、（Ｃ）鎖延長剤、（Ｄ）水および必要に応じて上記添加剤を混合した混合液（以下、（Ｂ）成分を含有する混合液を「Ｒ液」という）と（Ａ）ポリイソシアネート（以下、（Ａ）成分からなる液を「Ｐ液」という）をミキサー等で混合し、得られた配合組成物を密閉金型内に注入して発泡させる方法；（３）Ｒ液とＰ液をＲＩＭ（Reaction Injection Molding）成形機により混合し、得られた配合組成物を密閉金型内に注入して発泡ポリウレタンを得る方法；等を挙げることができる。なお、ＲＩＭ成形機の通常の構成としては、例えば、温度調節可能な原料タンク（Ｒ液とＰ液のもの２つ）、計量ポンプ（Ｒ液とＰ液のもの２つ）、ミキシングヘッド、ミキシングヘッド用油圧ユニット等の各機構を備えたものが挙げられる。
【００３５】
本発明においてワンショット法は、上述した（Ｂ）成分のうち、数平均分子量が１５００以上で、平均官能基数が２以上の、ポリエステルポリオール、ポリカーボネートポリオールおよびポリテトラメチレンエーテルグリコールのうち少なくとも１種、またはＥＯ付加ＰＰＧを当該（Ｂ）成分の主成分として配合する場合に適用される。
【００３６】
プレポリマー法としては、例えば、（１）（Ａ）ポリイソシアネートと（Ｂ）ポリオール（必要に応じて少量の（Ｃ）鎖延長剤）とを反応させてイソシアネート末端ウレタンプレポリマーを合成するとともに（以下、得られたプレポリマーを「Ｘ液」という）、別途（Ｃ）鎖延長剤（プレポリマーの合成に（Ｃ）鎖延長剤を使用したときは、残りの（Ｃ）鎖延長剤）、（Ｄ）水および必要に応じて上記添加剤を入れ、ミキサー等で混合して得られる配合組成物（以下、得られた混合液を「Ｙ」液という）を調製し、次いでＸ液とＹ液をミキサー等で混合し、得られた配合組成物を密閉金型内に注入して発泡ポリウレタンを得る方法；（２）Ｘ液とＹ液をＲＩＭ成形機により混合し、得られた配合組成物を密閉金型内に注入して発泡ポリウレタンを得る方法；等を挙げることができる。本発明においてプレポリマー法は、上述した全ての（Ｂ）成分を当該（Ｂ）成分の主成分とする場合に適用することができる。
【００３７】
上記いずれの製造方法を採用しても、密閉金型内に注入する配合組成物の注入量を変えるだけで、製造されるポリウレタン発泡体の比重を容易に調整することができる。すなわち、製造されるポリウレタン発泡体の比重は、密閉金型の容量（１００容量部）に対する注入された配合組成物の重量の比にほぼ対応した値となる。例えば、密閉金型１００容量部あたり上記配合組成物を１０〜８０重量部、１５〜８０重量部または２０〜８０重量部注入すると、製造されるポリウレタン発泡体の比重を、それぞれ０．１〜０．８、０．１５〜０．８または０．２〜０．８の範囲に調整することができる。
【００３８】
また、上記の製造方法のうち、（３）のＲＩＭ成形機を用いると、製造されるポリウレタン発泡体の平均気泡径が（１）および（２）方法に比べて微小化され、研磨パッドとして好適なものになる。
【００３９】
また、密閉金型は注入された原料の漏れがなく、原料の発泡硬化時の圧力に耐えうるものであれば、形状，材質等は特に限定されるものではない。
【００４０】
上記のようにして製造されるポリウレタン発泡体は、比重０．１〜０．８の範囲でＡ型硬度が８０°Ａ以上で、平均気泡径が概ね１００μｍ以下であり、１８０°屈曲試験で折り曲げ部分に割れが生じない弾性を有するとともに、従来のＭＯＣＡ系ポリウレタン発泡体と同等の耐摩耗性を有するので、研磨パッドとして好適である。
【００４１】
また、上記諸特性を備えるポリウレタン発泡体は、研磨パッドの他に、例えば、衝撃吸収材（人工枕木、防振材、自動車用衝撃吸収材など）、紡糸用の糸供給用のロール材、ライニング材（鋼管用、スクリーン網用など）、工業用ロール（ＯＡ機器用ロール、キャスター車輪、各種建材用など）等に適用可能である。
【実施例】
【００４２】
以下、実施例により本発明をさらに詳しく説明するが、本発明はこれらのみに限定されるものではない。なお、以下において、部および％は、特にことわりのない限り、それぞれ重量部および重量％を示す。【００４３】
１．ＭＤＩの好適な配合量の検討（実施例１〜５、比較例１〜３）
＜原料＞
ポリウレタン発泡体の製造に用いた原料は次のとおりである。
（１）ポリイソシアネート：カルボジイミド変性ＭＤＩ（日本ポリウレタン工業社製、商品名「ミリオネートＭＴＬ」）
（２）ポリオール：末端にエチレンオキシドを付加させたポリプロピレングリコール（三井化学ウレタン社製、商品名「アクトコールＥＰ−３０３３」、分子量６，６００、末端ＥＯ（エチレンオキシド）単位の含量＝１６％、官能基数４）
（３）鎖延長剤：ジエチレングリコール
（４）発泡剤：水
（５）泡化触媒：エアープロダクツジャパン社製、商品名「ＤＡＢＣＯ３３ＬＶ」
（６）樹脂化触媒：旭電化工業社製、「アデカスタブ４６５Ｅ」
（７）製泡剤：シリコーン整泡剤（東レ・ダウコーニング社製、商品名「ＳＨ１９３」）【００４４】
＜製造方法＞
上記原料のうち、アクトコールＥＰ−３０３３、ジエチレングリコール、水、ＤＡＢＣＯ３３ＬＶ、アデカスタブ４６５Ｅ及びＳＨ１９３をそれぞれ表１に示す配合量（単位：ｇ）で配合し、４０℃に温度調整した状態で、６，０００ｒｐｍで５秒間攪拌し、得られた液状組成物をＲ液とした。
次に、上記で得られ、４０℃に温度調整したＲ液に４０℃に温度調整したミリオネートＭＴＬからなるＰ液を表１に示す配合量（単位：ｇ）で素早く添加し、６，０００ｒｐｍで５秒間攪拌した後、４０℃に温度調整した密閉金型（縦１０ｃｍ，横１０ｃｍ、高さ１ｃｍ）内に５５ｇ注入し、該金型を密閉して１０分間放置することで発泡ポリウレタンブロックを作製した。続いて、該ウレタンブロックを脱型し、厚み１．５ｍｍにスライスしたポリウレタン発泡シートを供試体として以下に示す物性の測定を行い、該シートの特性を評価した。各特性の測定結果を表１に示す。【００４５】
＜各特性の測定方法＞
（１）比重の測定
ＪＩＳ  Ｋ  ７２２２に記載の方法により測定した。
（２）Ａ型硬度の測定
硬度計（高分子計器社製、商品名「アスカーゴム硬度計Ａ型」）により測定した。
Ａ型硬度が８０°Ａ以上の場合、研磨パッドとして優れた硬度を示すものと評価した。
（３）平均気泡径の測定
走査型電子顕微鏡（ＫＥＹＥＮＣＥ社製、３Ｄリアルサーフェスビュー顕微鏡、商品名「ＶＥ−８８００」）を使用し、ポリウレタン発泡シートの断面を倍率２００倍で観察した写真を画像処理装置で解析することにより、写真中に存在する全ての気泡径を計測し、その平均値を平均気泡径とした。
平均気泡径が１００μｍ以下の場合、研磨パッドに適すると評価した。
（４）１８０°屈曲性の測定
ポリウレタン発泡シートを二つ折りにし、折り曲げた両端をほぼ面が合うまで人差し指と親指で押さえ込み、折り曲げ部分に割れが生じるか目視観察した。試料のサイズは、厚み１．５ｍｍ×長さ６０ｍｍ×幅１０ｍｍとした。
割れが生じない場合、研磨パッドとして好適な弾性を示すものとして評価を「○」とし、割れが生じた場合、研磨パッドとして好適な弾性を示さないものとして評価を「×」とした。【００４６】
【表１】
2009131106.tif 000002
【００４７】
表１から、実施例１〜５のすべてについて、Ａ型硬度が８０°Ａ以上を示し、カルボジイミド変性ＭＤＩ（ミリオネートＭＴＬ）の配合量が多くなるほど、Ａ型硬度が大きくなる傾向を示した。一方、比較例１と比較例２では、Ａ型硬度が８０°Ａ未満となり、研磨パッドとして好適な硬度を示さないことが分かった。上記の結果から、ＭＤＩ，ポリオール及び鎖延長剤の各成分の合計重量を１００重量部としたときに、ＭＤＩが４５重量部以上含有されている場合、研磨パッドとして優れた硬度を示すといえる。
次に１８０°屈曲性についてみると、比較例３のみ、唯一割れが観察された。このことから、ＭＤＩ，ポリオール及び鎖延長剤の各成分の合計重量を１００重量部としたときに、ＭＤＩが７０重量部を超えて含有されている場合、研磨パッドとして好適な弾性を示さないといえる。
また、平均気泡径についてみると、上記いずれの実施例および比較例についても１００μｍ以下を示し、研磨パッドとして適していることが分かった。【００４８】
２．好適なポリオールの検討（実施例６〜９、１９〜２５、比較例４〜９）
下記および表２、表３に示す１４種類のポリオール（それぞれ、分子量、ＥＯ含量、官能基数が異なる）を用いて、各原料を表２および表３に示す配合量（単位：ｇ）で配合したこと以外は、「１．ポリイソシアネートの好適な配合量の検討（実施例１〜５、比較例１〜３）」と同一の製造方法によりポリウレタン発泡シートを作製し、該シートの特性を評価した。各特性の測定結果を表２および表３に示す。なお、表２および表３において、ポリオールの表記は実際の商品名（文字＋数字）のうち文字部分を簡略化ないし省略して表記した。【００４９】
＜末端にエチレンオキシドを付加させたポリプロピレングリコール＞
（１）商品名「アクトコールＥＰ３０３３」、三井化学ウレタン社製
（２）商品名「ＰＲＥＭＩＮＯＬ７００３」、旭硝子社製
（３）商品名「ＰＲＥＭＩＮＯＬ７００１」、旭硝子社製
（４）商品名「アデカポリエーテルＡＭ３０２」、旭電化社製
（５）商品名「ＰＲＥＭＩＮＯＬ５００５」、旭硝子社製
（６）商品名「サンニックスＦＡ−７０２」、三洋化成工業社製【００５０】
＜ポリプロピレングリコール（末端にエチレンオキシドを付加させていないもの）＞
（７）商品名「アデカポリエーテルＧ３０００」、旭電化社製
（８）商品名「アクトコールＤｉｏｌ２０００」、三井化学ウレタン社製
（９）商品名「アクトコールＤｉｏｌ１０００」、三井化学ウレタン社製
（１０）商品名「アデカポリエーテルＰ−７００」、旭電化社製【００５１】
＜ポリプロピレングリコール/ポリエチレングリコールのランダム共重合体＞
（１１）商品名「アクトコールＥＤ−３６」、三井化学ウレタン社製【００５２】
＜ポリエステルポリオール＞
（１２）商品名「クラレポリオールＰ２０１０」、クラレ社製
＜エーテル系ポリカーボネートポリオール＞
（１３）商品名「ＰＥＳ−ＥＸＰ８１５」、日本ポリウレタン工業社製
＜共重合ポリテトラメチレンエーテルグリコール＞
（１４）商品名「ＰＴＸＧ−１８００」、旭化成社製【００５３】
【表２】
2009131106.tif 000003
【００５４】
【表３】
2009131106.tif 000004
【００５５】
表２および表３から、実施例６〜９、１９〜２５および比較例４〜９の全てについて、Ａ型硬度が８０°Ａ以上となった。一方、１８０°屈曲性については、実施例６〜９、１９〜２５では割れが観察されなかったが、比較例４〜９では割れが観察された。
比較例４および６〜８はポリオールとして末端にエチレンオキシドを付加させていないポリプロピレングリコールのみを用いたものであり、比較例５は平均官能基数が２の、末端にエチレンオキシドを付加させたポリプロピレングリコールを用いたものであり、比較例９は平均官能基数が２の、ポリプロピレングリコール/ポリエチレングリコールのランダム共重合体を用いたものであり、このようなポリプロピレングリコールを当該ポリオールの主成分とする場合は、本試験例の製造法として採用したワンショット法を適用すると、研磨パッドとして好適な弾性を示さないことが分かった。
また、実施例２３および２４の結果から、ポリオールとして末端にエチレンオキシドを付加させたポリプロピレングリコールを主成分とし、比較例４〜９で用いたポリプロピレングリコールを少量配合した場合には、ワンショット法を適用してもＡ型硬度および１８０°屈曲性に悪影響を及ぼさないことが分かった。
上記の結果から、本試験例において研磨パッドとして好適な弾性を発揮させるには、ポリエステルポリオール、ポリカーボネートポリオール、ポリテトラメチレンエーテルグリコール、または数平均分子量が２５００以上で、平均官能基数が３以上の、末端にエチレンオキシドを付加させたポリプロピレングリコールをポリオールの主成分とすることが好ましいといえる。【００５６】
３．好適な鎖延長剤の検討（実施例３，１０，１１，２６、比較例１０）
表４に示す４種類の鎖延長剤を用いて、各原料を表４に示す配合量（単位：ｇ）で配合したこと以外は、「１．ポリイソシアネートの好適な配合量の検討（実施例１〜５、比較例１〜３）」と同一の製造方法によりポリウレタン発泡シートを作製し、該シートの特性を評価した。各特性の測定結果を表４に示す。【００５７】
【表４】
2009131106.tif 000005
【００５８】
表４から、実施例３，１０，１１，２６および比較例１０の全てについて、Ａ型硬度が８０°Ａ以上で、１８０°屈曲性も良好な結果が示された。また、平均気泡径については、鎖延長剤としてジエチレングリコール、エチレングリコールおよび１，３−プロパンジオールを使用した実施例３，１０，１１，２６では１００μｍ未満だったのに対し、鎖延長剤として１，４−ブタンジオールを使用した比較例１０では１３０μｍとなった。上記の結果から、鎖延長剤としてジエチレングリコール、エチレングリコールおよび１，３−プロパンジオールを用いると、平均気泡径が微小化され、研磨パッドとしてより適したものになることが分かった。【００５９】
４．比重の調整の検討（実施例４，１２〜１６、比較例１１）
密閉金型への注入量を表５に示す量にしたこと、及び各供試体について以下に示す摩耗試験を追加して行ったこと以外は、「１．ポリイソシアネートの好適な配合量の検討（実施例１〜５、比較例１〜３）」と同一の製造方法によりポリウレタン発泡シートを作製し、  該シートの特性を評価した。各特性の測定結果を表５に示す。
本実施例において、ＢＨ型粘度計（東機産業社製 ）を用いて４０℃におけるＲ液及びＰ液の粘度を測定したところ、Ｒ液が８６０ｍＰａ・ｓで、Ｐ液が１８ｍＰａ・ｓであった。
なお、比較例１１については、特開２０００−１７８３７４号公報の実施例１に準拠したポリウレタン発泡体を試作し、厚み１．５ｍｍにスライスしたものを供試体とした。
＜摩耗試験の方法＞
テーバー摩耗試験機(安田精器製作所社製)を用い、ＪＩＳ  Ｋ  ７２０４に準拠して行った。具体的には、磨耗輪にＨ１８を用い、荷重１５００ｇ、回転速度６０ｒｐｍで１０００回転させたときの磨耗量（表５では「テーバー摩耗」（単位：ｇ）と表記）を測定し評価した。【００６０】
【表５】
2009131106.tif 000006
【００６１】
表５から、配合組成物の注入量と供試体の比重は比例関係にあることが分かった。ここで、実施例４，１２〜１６（本発明品）の比重は０．２１〜０．７６であるが、かかる範囲でＡ型硬度はすべて８０°Ａ以上を示した。このことから、本発明品は、低比重にもかかわらず研磨パッドとして好適な硬度を有することが分かった。また、実施例４，１２〜１６と比較例１１のテーバー摩耗の結果から、本発明品は従来品（比較例１１）と同等の耐摩耗性を有することが確認された。【００６２】
５．他のＭＤＩを併用して製造されたポリウレタン発泡シートの特性（実施例３，１７）
下記および表６に示す２種類のポリイソシアネートを用いて、各原料を表６に示す配合量（単位：ｇ）で配合したこと以外は、「１．ポリイソシアネートの好適な配合量の検討（実施例１〜５、比較例１〜３）」と同一の製造方法によりポリウレタン発泡シートを作製し、該シートの特性を評価した。各特性の測定結果を表６に示す。
＜ＭＤＩ＞
（１）カルボジイミド変性ＭＤＩ（日本ポリウレタン工業社製、商品名「ミリオネートＭＴＬ」）
（２）ピュアＭＤＩ（日本ポリウレタン工業社製、商品名「ミリオネートＭＴ」）【００６３】
【表６】
2009131106.tif 000007
【００６４】
表６より、カルボジイミド変性ＭＤＩとピュアＭＤＩを併用した場合（実施例１７）でもカルボジイミド変性ＭＤＩのみを用いた場合（実施例３）と同等の硬度、弾性及び平均気泡径を示すことが分かった。【００６５】
６.ＲＩＭ成形機を用いて製造された発泡シートの特性（実施例３，１８）
表１の実施例３と同一組成からなる配合組成物について、ＲＩＭ成形機を使用して発泡ポリウレタンブロックを作製し、該ウレタンブロックを厚み１．５ｍｍにスライスしたポリウレタン発泡シートを供試体として、上記と同様の物性を測定し、該シートの特性を評価した（実施例１８）。
具体的には、アクトコールＥＰ−３０３３、ジエチレングリコール、水、ＤＡＢＣＯ３３ＬＶ、アデカスタブ４６５Ｅ及びＳＨ１９３をそれぞれ表６に示す配合量（単位：ｇ）で配合し、４０℃に温度調整した状態で、６，０００ｒｐｍで５秒間攪拌し、得られた液状組成物をＲ液とした。
次に、上記で得られ、４０℃に温度調整したミリオネートＭＴＬからなるＰ液を調製した。
そして、上記Ｒ液の全量と上記Ｐ液の５５．４ｇをＲＩＭ成形機により、吐出圧１４ＭＰａで衝突混合させた後、４０℃に温度調整した縦３０ｃｍ、横３０ｃｍ、高さ２ｃｍの密閉金型内に吐出量１，０００ｇ(吐出速度  ２５０ｇ/ｓｅｃ)で吐出し、１０分間放置することで、発泡ポリウレタンブロックを作製した。
続いて、該ウレタンブロックを脱型し、厚み１．５ｍｍにスライスしたポリウレタン発泡シートを供試体として以下に示す物性の測定を行い、該シートの特性を評価した。各特性の測定結果を表７に示す。【００６６】
【表７】
2009131106.tif 000008
【００６７】
表７、図１および図２より、ＲＩＭ成形機を用いて製造した場合、供試体の平均気泡径が微小化され、研磨パッドとしてより適したものになることが分かった。【００６８】
７.プレポリマー法で製造されたポリウレタン発泡シートの特性１（実施例３，２７）
表１の実施例３と同一組成からなる配合組成物について、プレポリマー法を採用して発泡ポリウレタンブロックを作製し、該ウレタンブロックを厚み１．５ｍｍにスライスしたポリウレタン発泡シートを供試体として、上記と同様の物性を測定し、該シートの特性を評価した（実施例２７）。
具体的には、アクトコールＥＰ−３０３３およびミリオネートＭＴＬをそれぞれ表７に示す配合量（単位：ｇ）で窒素充填下、８０℃で２時間反応させプレポリマー化し、得られた液状のプレポリマーをＸ液とした。次に、ジエチレングリコール、水、ＤＡＢＣＯ３３ＬＶ、アデカスタブ４６５Ｅ及びＳＨ１９３をそれぞれ表７に示す配合量（単位：ｇ）で配合し、４０℃に温度調整した状態で、６，０００ｒｐｍで５秒間攪拌し、得られた液状組成物をＹ液とし、表７に示す配合量（単位：ｇ）でＸ液に素早く添加し、６，０００ｒｐｍで５秒間攪拌した後、４０℃に温度調整した密閉金型（縦１０ｃｍ，横１０ｃｍ、高さ１ｃｍ）内に５５ｇ注入し、該金型を密閉して１０分間放置することで発泡ポリウレタンブロックを作製した。続いて、当該ウレタンブロックをオーブンに入れて、１００℃で１０時間、保持した後、得られた該ウレタンブロックを脱型し、厚み１．５ｍｍにスライスしたポリウレタン発泡シートを供試体として以下に示す物性の測定を行い、該シートの特性を評価した。各特性の測定結果を表７に示す。【００６９】
表７より、プレポリマー法で製造した場合（実施例２７）でもワンショット法で製造した場合（実施例３）と同じ特性が得られることが分かった。【００７０】
８．プレポリマー法で製造されたポリウレタン発泡シートの特性２（実施例２８、比較例４，７，１２）
表２の比較例４，７と同一組成からなる配合組成物を用いたこと以外は、「７.プレポリマー法で製造されたポリウレタン発泡シートの特性１（実施例３，２７）」と同一の製造法によりポリウレタン発泡シートを作製し、該シートの特性を評価した（実施例２８、比較例１２）。各特性の測定結果を表８に示す。【００７１】
【表８】
2009131106.tif 000009
【００７２】
表８から、比較例１２は比較例７と同様に１８０°屈曲性について良好な結果が得られなかったが、実施例２８は１８０°屈曲性について良好な結果が得られた。
実施例２８と比較例１２はポリオールとして共に末端にエチレンオキシドを付加させていないポリプロピレングリコールを用いたものであり、数平均分子量と平均官能基数が異なっている。
これらの結果から、数平均分子量が２５００以上で、平均官能基数が３以上の、末端にエチレンオキシドを付加させていないポリプロピレングリコールをポリオールの主成分とする場合は、プレポリマー法を採用することにより、研磨パッドとして好適な硬度と弾性を有するポリウレタン発泡シートを製造することができると考えられる。
【産業上の利用可能性】
【００７３】
本発明は、ポリウレタン発泡体、該発泡体の製造方法および該発泡体からなる研磨パッドとして広く利用することができる。また、上記ポリウレタン発泡体は、研磨パッド以外にも、例えば、衝撃吸収材（人工枕木、防振材、自動車用衝撃吸収材など）、紡糸用の糸供給用のロール材、ライニング材（鋼管用、スクリーン網用など）、工業用ロール（ＯＡ機器用ロール、キャスター車輪、各種建材用など）等に適用可能である。
【図１】
2009131106.tif 000010
【図２】
2009131106.tif 000011
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
（Ａ）ポリイソシアネートと（Ｂ）ポリオールと（Ｃ）分子量が４００以下の多価アルコール系の鎖延長剤と（Ｄ）水とを含有する配合組成物を反応させることにより得られるポリウレタン発泡体であって、
前記配合組成物中に、前記（Ａ）成分として、ジフェニルメタンジイソシアネート（ＭＤＩ）が主成分として配合されてなり、前記（Ｂ）成分として、数平均分子量が２５００以上で、平均官能基数が３以上の、末端にエチレンオキシドを付加させたポリプロピレングリコールが主成分として配合されてなり、該ＭＤＩの配合量が、前記（Ａ）、（Ｂ）及び（Ｃ）の各成分の合計重量を１００重量部としたときに、４５〜７０重量部であることを特徴とするポリウレタン発泡体。
【請求項２】
前記（Ｃ）成分として、ジエチレングリコール、エチレングリコールおよび１，３−プロパンジオールのうち少なくとも１種が含有されている、請求項１記載のポリウレタン発泡体。
【請求項３】
前記配合組成物の反応を密閉金型内で行うにあたり、該密閉金型１００容量部あたり前記配合組成物を１０〜８０重量部注入することを特徴とする、請求項１または２記載のポリウレタン発泡体の製造方法。
【請求項４】
請求項１または２記載のポリウレタン発泡体からなる研磨パッド。
【手続補正２】
【補正対象書類名】明細書
【補正対象項目名】０００８
【補正方法】変更
【補正の内容】
【０００８】
すなわち、本発明の要旨は以下のとおりである。
〔１〕  （Ａ）ポリイソシアネートと（Ｂ）ポリオールと（Ｃ）分子量が４００以下の多価アルコール系の鎖延長剤と（Ｄ）水とを含有する配合組成物を反応させることにより得られるポリウレタン発泡体であって、
前記配合組成物中に、前記（Ａ）成分として、ジフェニルメタンジイソシアネート（ＭＤＩ）が主成分として配合されてなり、前記（Ｂ）成分として、数平均分子量が２５００以上で、平均官能基数が３以上の、末端にエチレンオキシドを付加させたポリプロピレングリコールが主成分として配合されてなり、該ＭＤＩの配合量が、前記（Ａ）、（Ｂ）及び（Ｃ）の各成分の合計重量を１００重量部としたときに、４５〜７０重量部であることを特徴とするポリウレタン発泡体、
〔２〕  前記（Ｃ）成分として、ジエチレングリコール、エチレングリコールおよび１，３−プロパンジオールのうち少なくとも１種が含有されている、前記〔１〕記載のポリウレタン発泡体、
〔３〕  前記配合組成物の反応を密閉金型内で行うにあたり、該密閉金型１００容量部あたり前記配合組成物を１０〜８０重量部注入することを特徴とする、前記〔１〕または〔２〕記載のポリウレタン発泡体の製造方法、
〔４〕  前記〔１〕または〔２〕記載のポリウレタン発泡体からなる研磨パッド。
【手続補正３】
【補正対象書類名】明細書
【補正対象項目名】０００９
【補正方法】変更
【補正の内容】
【０００９】
前記〔１〕記載の発明によれば、低比重にもかかわらず、研磨パッドとして好適な硬度と弾性を有し、従来のＭＯＣＡ系ポリウレタン発泡体と同等の耐摩耗性を有するポリウレタン発泡体を提供することができる。
前記〔２〕記載の発明によれば、前記〔１〕記載の発明の効果に加えて、平均気泡径がより微小化されたポリウレタン発泡体を提供することができる。
前記〔３〕記載の発明によれば、密閉金型への配合組成物の注入量を変えるだけで、比重が０．１〜０．８の範囲にあるポリウレタン発泡体を容易に製造することができる。
前記〔４〕記載の発明によれば、前記〔１〕，〔２〕の効果を有する研磨パッドを提供することができる。
【手続補正４】
【補正対象書類名】明細書
【補正対象項目名】００４８
【補正方法】変更
【補正の内容】
【００４８】
２．好適なポリオールの検討（実施例６〜９、１９、２３〜２５、参考例１〜３、比較例４〜９）
下記および表２、表３に示す１４種類のポリオール（それぞれ、分子量、ＥＯ含量、官能基数が異なる）を用いて、各原料を表２および表３に示す配合量（単位：ｇ）で配合したこと以外は、「１．ポリイソシアネートの好適な配合量の検討（実施例１〜５、比較例１〜３）」と同一の製造方法によりポリウレタン発泡シートを作製し、該シートの特性を評価した。各特性の測定結果を表２および表３に示す。なお、表２および表３において、ポリオールの表記は実際の商品名（文字＋数字）のうち文字部分を簡略化ないし省略して表記した。
【手続補正５】
【補正対象書類名】明細書
【補正対象項目名】００５４
【補正方法】変更
【補正の内容】
【００５４】
【表３】
2009131106.tif 000012
【手続補正６】
【補正対象書類名】明細書
【補正対象項目名】００５５
【補正方法】変更
【補正の内容】
【００５５】
表２および表３から、実施例６〜９、１９、２３〜２５、参考例１〜３および比較例４〜９の全てについて、Ａ型硬度が８０°Ａ以上となった。一方、１８０°屈曲性については、実施例６〜９、１９、２３〜２５、参考例１〜３では割れが観察されなかったが、比較例４〜９では割れが観察された。
比較例４および６〜８はポリオールとして末端にエチレンオキシドを付加させていないポリプロピレングリコールのみを用いたものであり、比較例５は平均官能基数が２の、末端にエチレンオキシドを付加させたポリプロピレングリコールを用いたものであり、比較例９は平均官能基数が２の、ポリプロピレングリコール/ポリエチレングリコールのランダム共重合体を用いたものであり、このようなポリプロピレングリコールを当該ポリオールの主成分とする場合は、本試験例の製造法として採用したワンショット法を適用すると、研磨パッドとして好適な弾性を示さないことが分かった。
また、実施例２３および２４の結果から、ポリオールとして末端にエチレンオキシドを付加させたポリプロピレングリコールを主成分とし、比較例４〜９で用いたポリプロピレングリコールを少量配合した場合には、ワンショット法を適用してもＡ型硬度および１８０°屈曲性に悪影響を及ぼさないことが分かった。
上記の結果から、本試験例において研磨パッドとして好適な弾性を発揮させるには、ポリエステルポリオール、ポリカーボネートポリオール、ポリテトラメチレンエーテルグリコール、または数平均分子量が２５００以上で、平均官能基数が３以上の、末端にエチレンオキシドを付加させたポリプロピレングリコールをポリオールの主成分とすることが好ましいといえる。
【手続補正７】
【補正対象書類名】明細書
【補正対象項目名】００７０
【補正方法】変更
【補正の内容】
【００７０】
８．プレポリマー法で製造されたポリウレタン発泡シートの特性２（参考例４、比較例４，７，１２）
表２の比較例４，７と同一組成からなる配合組成物を用いたこと以外は、「７.プレポリマー法で製造されたポリウレタン発泡シートの特性１（実施例３，２７）」と同一の製造法によりポリウレタン発泡シートを作製し、該シートの特性を評価した（参考例４、比較例１２）。各特性の測定結果を表８に示す。
【手続補正８】
【補正対象書類名】明細書
【補正対象項目名】００７１
【補正方法】変更
【補正の内容】
【００７１】
【表８】
2009131106.tif 000013
【手続補正９】
【補正対象書類名】明細書
【補正対象項目名】００７２
【補正方法】変更
【補正の内容】
【００７２】
表８から、比較例１２は比較例７と同様に１８０°屈曲性について良好な結果が得られなかったが、参考例４は１８０°屈曲性について良好な結果が得られた。
参考例４と比較例１２はポリオールとして共に末端にエチレンオキシドを付加させていないポリプロピレングリコールを用いたものであり、数平均分子量と平均官能基数が異なっている。
これらの結果から、数平均分子量が２５００以上で、平均官能基数が３以上の、末端にエチレンオキシドを付加させていないポリプロピレングリコールをポリオールの主成分とする場合は、プレポリマー法を採用することにより、研磨パッドとして好適な硬度と弾性を有するポリウレタン発泡シートを製造することができると考えられる。
【国際調査報告】
2009131106.tif 000014
2009131106.tif 000015
2009131106.tif 000016
2009131106.tif 000017